(57)【要約】【課題】染め上がり色の再現性に優れた捺染物を実現するインクジェット捺染方法、並びにそのインクジェット捺染方法に用いるインクジェット捺染インク及び前処理剤を提供する。【解決手段】インクジェット捺染方法は、水系前処理剤によって予め処理した布帛に、反応染料を含有する水系インクジェット捺染インクを吐出させる工程を含む方法であって、前処理剤又はインクジェット捺染インクの少なくとも一方に還元防止剤を含有させることを特徴とする。捺染インクは、反応染料及び還元防止剤を含むことを特徴とする。前処理剤は、反応染料を含有する水系インクジェット捺染インクを吐出させる工程を含むインクジェット捺染方法によって捺染される布帛用の水系前処理剤であって、還元防止剤を含むことを特徴とする。【選択図】なし【特許請求の範囲】
【請求項１】
水系前処理剤によって予め処理した布帛に、反応染料を含有する水系インクジェット捺染インクを吐出させる工程を含むインクジェット捺染方法であって、前記水系前処理剤又は前記水系インクジェット捺染インクの少なくとも一方に還元防止剤を含有させることを特徴とする、前記のインクジェット捺染方法。
【請求項２】
前記還元防止剤が、ニトロベンゼンスルホン酸塩である請求項１に記載のインクジェット捺染方法。
【請求項３】
前記反応染料が、モノクロロトリアジニル誘導体染料である請求項１又は２に記載のインクジェット捺染方法。
【請求項４】
前記反応染料が、Ｃ．Ｉ．リアクティブブルー１７６である、請求項３に記載のインクジェット捺染方法。
【請求項５】
前記水系インクジェット捺染インクが、更に、界面活性剤、多価アルコール、及び緩衝剤を含む、請求項１〜４のいずれか一項に記載のインクジェット捺染方法。
【請求項６】
前記界面活性剤が、アセチレングリコール誘導体である請求項５のいずれか一項に記載のインクジェット捺染方法。
【請求項７】
前記多価アルコールが、１，２−アルキルジオールである、請求項５又は６に記載のインクジェット捺染インク方法。
【請求項８】
前記水系インクジェット捺染インクが、更に金属封鎖剤を含む、請求項５〜７いずれか一項に記載のインクジェット捺染方法。
【請求項９】
前記金属封鎖剤が、エチレンジアミンテトラ酢酸塩である、請求項８に記載のインクジェット捺染方法。
【請求項１０】
前記水系インクジェット捺染インクのｐＨ値が６〜９である、請求項１〜９のいずれか一項に記載のインクジェット捺染方法。
【請求項１１】
前記水系インクジェット捺染インクの粘度が２０℃で８．０ｍ・Ｐａ・ｓ以下である、請求項１〜１０のいずれか一項に記載のインクジェット捺染方法。
【請求項１２】
前記水系前処理剤が、糊剤、アルカリ剤、及びヒドロトロピー剤を含む、請求項１〜１１のいずれか一項に記載のインクジェット捺染方法。
【請求項１３】
前記水系前処理剤が、糊剤０．３〜４重量％を含有する、請求項１２に記載のインクジェット捺染方法。
【請求項１４】
前記ヒドロトロピー剤が尿素である、請求項１２又は１３に記載のインクジェット捺染方法。
【請求項１５】
前記水系前処理剤が、更にシリカを含む、請求項１２〜１４のいずれか一項に記載のインクジェット捺染方法。
【請求項１６】
前記水系前処理剤が、シリカ０．５〜８重量％を含有する、請求項１５に記載のインクジェット捺染方法。
【請求項１７】
前記シリカの表面が水酸基変性されている、請求項１５又は１６に記載のインクジェット捺染方法。
【請求項１８】
前記シリカの平均粒径が１０μｍ以下である、請求項１５〜１７のいずれか一項に記載のインクジェット捺染方法。
【請求項１９】
シリカ含有の前記水系前処理剤によって予め処理した布帛に、少なくともシアン水系インクジェット捺染インク又はブルー水系インクジェット捺染インク、及びマゼンタ水系インクジェット捺染インクを含むインクセットを用いてインクジェット捺染を実施する、請求項１５〜１８のいずれか一項に記載のインクジェット捺染方法。
【請求項２０】
前記布帛がセルロース系繊維又はアミド系繊維からなる、請求項１〜１９のいずれか一項に記載のインクジェット捺染方法。
【請求項２１】
前記水系インクジェット捺染インクを、インク吐出密度が１２０ドット／インチ以上であり、且つ全面印捺でインク吐出量が５ｇ／ｍ２以上となる量で吐出する、請求項１〜２０のいずれか一項に記載のインクジェット捺染方法。
【請求項２２】
前記水系インクジェット捺染インクを、ピエゾ振動子を用いたインクジェットプリントヘッドに充填してインクジェット捺染を行う、請求項１〜２１のいずれか一項に記載のインクジェット捺染方法。
【請求項２３】
前記インクジェットプリントヘッドのノズル面が撥インク性皮膜層を有する、請求項２２に記載のインクジェット捺染方法。
【請求項２４】
請求項１〜２３のいずれか一項に記載のインクジェット捺染方法によって捺染された布帛。
【請求項２５】
反応染料及び還元防止剤を含むことを特徴とする、水系インクジェット捺染インク。
【請求項２６】
更に、界面活性剤、多価アルコール、緩衝剤、及び金属封鎖剤を含む、請求項２５に記載の水系インクジェット捺染インク。
【請求項２７】
反応染料を含有する水系インクジェット捺染インクを吐出させる工程を含むインクジェット捺染方法によって捺染される布帛用の水系前処理剤であって、還元防止剤を含むことを特徴とする、前記の水系前処理剤。
【請求項２８】
更に、糊剤、アルカリ剤、及びヒドロトロピー剤を含む、請求項２７に記載の水系前処理剤。
【発明の詳細な説明】
【技術分野】
【０００１】
本発明は、インクジェット捺染方法、並びに、そのインクジェット捺染方法に用いるインクジェット捺染インク及び前処理剤に関する。本発明のインクジェット捺染方法によれば、染め上がり色の再現性に優れた捺染物を実現することができる。
【背景技術】
【０００２】
インクジェット印刷は、インクの小滴を飛翔させ、紙やトランスペアレンシーフィルム等の記録媒体に付着させる方法である。この方法は、比較的安価な装置で、高解像度及び高品位な画像を高速で印刷することができる。
【０００３】
このインクジェット印刷方法を捺染に適用したインクジェット捺染方法は、予め前処理された各種の布帛にインクの小滴を吐出させて飛翔させ、インクを付着させるため、階調性及び多色表現性等に優れた種々の画像を布帛上に容易に形成することができる。また、インクジェット捺染では、従来の印捺工程で発生する余剰のインクが殆ど発生しないので、環境保全にも有効である。
【０００４】
インクジェット捺染で重要な点は、インクをインクジェットに適した低粘性に調整すること、インクが布帛の前処理剤と好ましいマッチング特性を示して良好な画像を実現すること、インク乾燥時間を比較的早くして、例えば印捺後に布帛を巻き取る際に裏移りさせないこと、更にインクが長期間の保存に耐えるものであることなどを挙げることができる。なお、本明細書で言うインク乾燥とは、インク成分の蒸発に加えて、インクが布帛に浸透し、指触等でインクの移りが生じなくなることも含む。
【０００５】
反応染料を含有するインクを用いるインクジェット捺染方法としては、公知の方法が種々提案されている（例えば、特許文献１〜５参照）。これらの従来技術では、反応染料含有インクのインクジェット吐出安定性、高濃度発色性、及び保存安定性などが検討されている。
【０００６】
【特許文献１】特開平５−２３９３９１号公報
【特許文献２】特開平６−２６４０１８号公報
【特許文献３】特開平７−１７３７８０号公報
【特許文献４】特開平１１−１２９６２号公報
【特許文献５】特開平１１−１２９６３号公報
【発明の開示】
【発明が解決しようとする課題】
【０００７】
インクジェット捺染方法では、捺染物における染め上がりの色再現性の確保が大きな問題である。特に、反応染料含有インクを用いるインクジェット捺染方法では、定着条件のわずかな差異によって色再現性が悪くなる場合がある。また、前処理剤を施した布帛の保存条件が異なるだけで、色再現性が悪くなっていた。しかしながら、反応染料含有インクを用いるインクジェット捺染方法において、定着条件の差異や、前処理剤を施した布帛の保存条件の差異によって影響を受けずに、充分に満足な色再現性を実現する技術は、従来は提案されていない。
従って、本発明の課題は、反応染料含有インクを用いるインクジェット捺染において、定着条件の差異や、前処理剤を施した布帛の保存条件の差異によって影響を受けずに、充分に満足な色再現性を実現することのできる方法を提供することにある。
【課題を解決するための手段】
【０００８】
前記の課題は、本発明により、
水系前処理剤によって予め処理した布帛に、反応染料を含有する水系インクジェット捺染インクを吐出させる工程を含むインクジェット捺染方法であって、前記水系前処理剤又は前記水系インクジェット捺染インクの少なくとも一方に還元防止剤を含有させることを特徴とする、前記のインクジェット捺染方法によって解決することができる。
【０００９】
本発明方法の好ましい態様においては、前記還元防止剤はニトロベンゼンスルホン酸塩である。
本発明方法の別の好ましい態様においては、前記反応染料はモノクロロトリアジニル誘導体染料、特には、Ｃ．Ｉ．リアクティブブルー１７６である。
【００１０】
本発明方法の更に別の好ましい態様においては、前記水系インクジェット捺染インクが、更に、界面活性剤、多価アルコール、及び緩衝剤を含む。
本発明方法の更に別の好ましい態様においては、前記界面活性剤はアセチレングリコール誘導体である。
本発明方法の更に別の好ましい態様においては、前記多価アルコールは、１，２−アルキルジオールである。
本発明方法の更に別の好ましい態様においては、前記水系インクジェット捺染インクは、更に金属封鎖剤（例えば、エチレンジアミンテトラ酢酸塩）を含む。
【００１１】
本発明方法の更に別の好ましい態様においては、前記水系インクジェット捺染インクのｐＨ値が６〜９である。
本発明方法の更に別の好ましい態様においては、前記水系インクジェット捺染インクの粘度は２０℃で８．０ｍ・Ｐａ・ｓ以下である。
【００１２】
本発明方法の更に別の好ましい態様においては、前記水系前処理剤は、糊剤、アルカリ剤、及びヒドロトロピー剤を含む。
本発明方法の更に別の好ましい態様においては、前記水系前処理剤は、糊剤０．３〜４重量％を含有する。
本発明方法の更に別の好ましい態様においては、前記ヒドロトロピー剤は尿素である。
【００１３】
本発明方法の更に別の好ましい態様においては、前記水系前処理剤は、更にシリカを含む。
本発明方法の更に別の好ましい態様においては、前記水系前処理剤は、シリカ０．５〜８重量％を含有する。
本発明方法の更に別の好ましい態様においては、  前記シリカの表面が水酸基変性されている。
本発明方法の更に別の好ましい態様においては、前記シリカの平均粒径は１０μｍ以下である。
本発明方法の更に別の好ましい態様においては、シリカ含有の前記水系前処理剤によって予め処理した布帛に、少なくともシアン水系インクジェット捺染インク又はブルー水系インクジェット捺染インク、及びマゼンタ水系インクジェット捺染インクを含むインクセットを用いてインクジェット捺染を実施する。
【００１４】
本発明方法の更に別の好ましい態様においては、前記布帛がセルロース系繊維又はアミド系繊維である。
本発明方法の更に別の好ましい態様においては、前記水系インクジェット捺染インクを、インク吐出密度が１２０ドット／インチ以上であり、且つ全面印捺でインク吐出量が５ｇ／ｍ２以上となる量で吐出する。
本発明方法の更に別の好ましい態様においては、前記水系インクジェット捺染インクを、ピエゾ振動子を用いたインクジェットプリントヘッドに充填してインクジェット捺染を行う。
本発明方法の更に別の好ましい態様においては、前記インクジェットプリントヘッドのノズル面が撥インク性皮膜層を有する。
【００１５】
本発明は、前記のインクジェット捺染方法によって捺染された布帛にも関する。
【００１６】
また、本発明は、反応染料及び還元防止剤を含むことを特徴とする、水系インクジェット捺染インクにも関する。
本発明による水系インクジェット捺染インクの好ましい態様においては、更に、界面活性剤、多価アルコール、緩衝剤、及び金属封鎖剤を含む。
【００１７】
更にまた、本発明は、反応染料を含有する水系インクジェット捺染インクを吐出させる工程を含むインクジェット捺染方法によって捺染される布帛用の水系前処理剤であって、還元防止剤を含むことを特徴とする、前記の水系前処理剤にも関する。
本発明による水系前処理剤の好ましい態様においては、更に、糊剤、アルカリ剤、及びヒドロトロピー剤を含む。
【発明の効果】
【００１８】
本発明のインクジェット捺染方法によれば、前記水系前処理剤又は前記水系インクジェット捺染インクの少なくとも一方に還元防止剤を含有させるので、定着条件の差異や、前処理剤を施した布帛の保存条件の差異によって影響を受けずに、充分に満足な色再現性を実現することができる。前記水系前処理剤及び前記水系インクジェット捺染インクの両方に還元防止剤を含有させることにより、色再現性を更に向上させることができる。
また、本発明の水系インクジェット捺染インクは、還元防止剤を含有しているので、保存安定性に優れ、安定した吐出性能を示す。
更に、本発明の水系前処理剤は、還元防止剤を含有しているので、この水系前処理剤によって前処理された布帛は、保存条件の差異によって影響を受けずに、定着条件が若干異なっても充分に満足な色再現性を実現することができる。
【発明を実施するための最良の形態】
【００１９】
（インクジェット捺染インク）
（反応染料）
本発明方法で用いるインクジェット捺染インクに含まれる反応染料は、加熱蒸着により布帛と化学接合して定着する性質を有する限り、特に制限されないが、例えば、モノクロロトリアジニル基、ジクロロトリアジニル基、クロルピリミジル基、ビニルスルホン基、又はアルキル硫酸基等を反応基として有する染料が好ましい。これらの染料は、個々の目的により選択される。例えば、高濃度の黒色を特に所望する際はビニルスルホン系反応染料が好適である。また、インクジェット捺染インクを長時間保存することが必要な際は、モノクロロトリアジニル骨格、即ちモノクロロ置換１，３，５−トリアジン２−イル骨格を有する染料が好ましい。モノクロロトリアジニル骨格を有する反応染料は比較的熱安定が優れているため、長時間保存安定性が要求されるインクジェットインク用染料として特に好適である。本発明方法で用いるインクジェット捺染インクに含まれる反応染料の具体例を以下に列挙する。
Ｃ．Ｉ．リアクティブイエロー３、６、１２、１８、８６
Ｃ．Ｉ．リアクティブオレンジ２、５、１２、１３、２０、
Ｃ．Ｉ．リアクティブレッド３、４、７、１２、１３、１５、１６、２４、２９、３１、３２、３３、４３、４５、４６、５８、５９、
Ｃ．Ｉ．リアクティブバイオレット１、２、
Ｃ．Ｉ．リアクティブブルー２、３、５、７、１３、１４、１５、２５、２６、３９、４０、４１、４６、４９、１７６
Ｃ．Ｉ．リアクティブグリーン５、８、
Ｃ．Ｉ．リアクティブブラウン１、２、７、８、９、１１、１４、及び
Ｃ．Ｉ．リアクティブブラック１、２、３、８、１０、１２、１３
なお、本明細書において反応染料とは、カラーインデックス中で反応染料に分類されている化合物をいう。前記Ｃ．Ｉ．リアクティブブルー１７６を含むインクに還元防止剤を加えると、印捺再現性効果が大きい。あるいは、還元防止剤を含む前処理剤で前処理した布帛に、前記Ｃ．Ｉ．リアクティブブルー１７６を含むインクで印捺すると、印捺再現性効果が大きい。
【００２０】
本発明方法で用いるインクジェット捺染インクにおいて、反応染料の含有量は特に限定されず適宜決定することができるが、インクの全重量に対して０．１〜１５重量％程度が好ましく、より好ましくは１〜１０重量％程度である。反応染料の含有量が０．１重量％未満になると、充分な印捺濃度を得ることができず、１５重量％を超えると、インクジェット用インクに求められる吐出安定性が悪化し、特に高温下では吐出不良となることがある。本発明方法においては、１種又は複数種類のインクジェット捺染インクを用いることができる。また、同色又は類似色で染料濃度を変化させた濃色インクと淡色インクとの組合せを用いれば印捺物の階調性を向上させることも可能である。特に淡色インクは中間濃度領域から低濃度領域の粒状感緩和に有効である。
【００２１】
（界面活性剤）
本発明方法で用いるインクジェット捺染インクは、界面活性剤を含むことが好ましい。界面活性剤を有するインクは前処理した布帛上でも均一に濡れ、印捺斑を少なくすることができ、また短時間の内に布帛中へ浸透するので有利である。また、ピエソ振動型プリンタでは吐出不良の原因となるプリントヘッド内の気泡排出性を向上させ、安定した吐出を保持する効果がある。
【００２２】
本発明方法で用いるインクジェット捺染インクにおける好適な界面活性剤は、ノニオン系である。ノニオン界面活性剤は、前述の気泡排出性に加えて、吐出曲がり防止効果がある。この飛行曲がり防止効果は、表面撥水処理したピエゾ振動子を用いたインクジェット吐出で顕著に現れる。
界面活性剤、特にノニオン系界面活性剤の含有量は適宜決定することができるが、インクの全重量に対して０．０５〜５重量％程度が好ましく、より好ましくは０．１〜３重量％程度である。界面活性剤の含有量が０．０５重量％未満になると布帛によっては印捺班が現れることがあり、５重量％を超えると吐出ヘッドのノズル面がインクで濡れてしまい吐出曲がりが起こることがある。
【００２３】
ノニオン系界面活性剤の好ましい例としては、エチレングリコール系界面活性剤、多価アルコール系界面活性剤、又はアセチレングリコール系界面活性剤などを挙げることができる。本発明方法で用いるインクジェット捺染インクにおいては、アセチレングリコール系界面活性剤の利用が好ましい。この種の活性剤は、例えば、オルフィンＹ、サーフィノール８２、サーフィノール４４０、サーフィノール４６５、サーフィノールＳＴＧ、又はサーフィノール４８５（いずれも製造：Ａｉｒ  Ｐｒｏｄｕｃｔｓ  ａｎｄ  Ｃｈｅｍｉｃａｌｓ，Ｉｎｃ．）として入手可能である。
【００２４】
（多価アルコール）
本発明方法で用いるインクジェット捺染インクは、多価アルコールを含有することが好ましい。多価アルコールは保湿効果があり、インクジェットインクの目詰まり防止に有効である。
【００２５】
また、多価アルコールは、本発明方法で用いるインクジェット捺染インクを加熱蒸気中で布帛に定着する際の効率を向上させるのに有効である。好ましい例としては、エチレングリコール、ジエチレングリコール、トリエチレングリコール、プロピレングリコール、ジプロピレングリコール、トリプロピレングリコール、分子量２０００以下のポリエチレングリコール、１，３−プロピレングリコール、１，２−プロピレングリコール、イソブチレングリコール、１，４−ブタンジオール、１，３−ブタンジオール、１，２−ペンタンジオール、１，５−ペンタンジオール、１，２−ヘキサンジオール、１，６−ヘキサンジオール、１，２，６−ヘキサントリオオール、１，８−オクタンジオール、１，２−オクタンジオール、グリセリン、メソエリスリトール、ペンタエリスリトール、又はチオグリコールなどである。多価アルコールの含有量は適宜決定することができるが、インクの全重量に対して５０重量％以下が好ましく、より好ましくは２〜４０重量％、更に好ましくは５〜３０重量程度である。多価アルコールの含有量が５０重量％を超えると、高温でのインクの保存安定性が悪くなることがある。
【００２６】
本発明方法で用いるインクジェット捺染インクにおいて特に好ましい多価アルコールは１，２−アルキルジオールである。１，２−アルキルジオールを含有するインクは他の多価アルコールを含有するインクと比べて、インク液中の反応染料の安定性が向上する。特に、１，２−プロピレングリコールは保存安定効果と保湿効果との双方に良好な性能を示す。
【００２７】
また、特にピエゾ振動子型プリンタを用いるインクジェット方式では、１，２−ヘキサンジオールの含有量を増加させると、インク吐出量が減少する傾向がある。従って、個々のピエゾ振動子型プリンタに最適な吐出量を１，２−ヘキサンジオールの含有量でコントロールすることができる。
【００２８】
（緩衝剤）
本発明方法で用いるインクジェット捺染インクは、緩衝剤を加えてｐＨを安定させることが望ましい。またｐＨを９以下に調整することによりインク液中の反応染料の加水分解を遅延させることができる。加水分解の進行は布帛の定着濃度を低下させるのみならず、インクを強い酸性領域に進めるため印捺機を腐食しやすくなる。特に、プリントヘッド部分の腐食はインクジェットシステムに大きなダメージを与える。本発明方法で用いるインクジェット捺染インクの好適なｐＨは６〜９、更に好適には７〜８．５である。ｐＨがあまり高くなると反応染料の加水分解が進行しやすくなる。例えば３０℃で１年以上放置することを要する場合は、ｐＨ９以下が好ましい。但し、短期間でインクを使い切る場合は、インクのｐＨが１０を超えても差し支えない。
【００２９】
これらのｐＨは、緩衝剤を用いて調整することができる。これらの緩衝剤としては、例えば、２−ヒドロキシ−３−モノフォリノプロパンスルホン酸、Ｎ−シクロヘキシル−３−アミノプロパンスルホン酸（ＣＡＰＳ）、Ｎ−シクロヘキシル−２−アミノエタンスルホン酸、２−［４−（２−ヒドロキシエチル）−１−ピペラジニル］エタンスルホン酸、Ｎ，Ｎ−Ｂｉｓ−（２−ヒドロキシエチル）グリシン、リン酸、又はトリポリリン酸等のナトリウム又はカリウム塩を挙げることができる。本発明方法で用いるインクジェット捺染インクにおいては、緩衝剤としてはリン酸系緩衝剤を用いることが好ましい。
【００３０】
（水）
本発明方法で用いるインクジェット捺染インクにおいては、水としては任意の水を用いることができるが、純水を用いるのが好ましい。純水は、イオン交換、又は蒸留等で容易に製造することができる。また、純水を更に紫外線等で滅菌処理するのが更に好ましい。
【００３１】
（還元防止剤）
本発明方法においては、インクジェット捺染インク及び／又は前処理剤が、還元防止剤を含んでおり、これによって印捺斑防止、印捺濃度・色相の再現性向上に有効である。還元防止剤としては、ニトロベンゼンスルホン酸塩を用いるのが好ましく、メタニトロベンゼンスルホン酸塩を用いるのがより好ましい。塩は、例えば、アルカリ金属塩であり、好ましくはナトリウム塩である。
【００３２】
インクジェット捺染インクに還元防止剤を含有させると、前記の効果に加えて、インクジェット捺染インクの保存安定性を向上させることができる。また、前処理剤中に還元防止剤を予め含有させることで、インクジェットインクが布帛上で蒸熱され、染まる際に起こる斑を防止することができる。特に、前処理剤が還元防止剤を含有せず、インクジェット捺染インクが複数染料で構成されている場合には、低濃度領域で色相が変化してしまうことがあるが、還元防止剤によりこのような不具合も防止することができる。好適な量は、インクの全重量に対して１０重量％以下、更に好適には０．５〜３重量％である。還元防止剤の含有量が１０重量％を超えると、吐出曲がりが発生することがある。
【００３３】
（金属封鎖剤）
更に、本発明方法で用いるインクジェット捺染インクは、金属イオン封鎖剤を含有することが望ましい。金属イオン封鎖剤は、本発明方法で用いるインクジェット捺染インクを長期間安定的に吐出させる効果をもつ。また、印捺布上で安定した濃度・色相を確保する効果がある。金属封鎖剤としてはエチレンジアミンテトラ酢酸（ＥＤＴＡ）、ＥＤＴＡ塩（例えば、ナトリウム塩）、ヒドロキシエチルエチレンジアミントリ酢酸（ＥＤＴＡ−ＯＨ）等が好適である。
また、ＢＡＳＦ社から市販されているＴＲＩＬＯＮ  ＴＡ、ＤＥＫＯＬ  ＳＮ、Ｂｅｎｋｉｅｓｅｄ社から市販されているＣａｌｇｏｎ  Ｔは生分解性に優れており、環境面で好適である。好ましい含有量は、インクの全重量に対して、０．００１〜０．１重量％であり、更に好適には０．００５〜０．０３重量％である。
【００３４】
（その他の添加物）
本発明方法で用いるインクジェット捺染インクには、インクの吐出安定性（特には、ピエゾヘッドでの吐出安定性）を向上させる目的で、アルキレングリコールモノアルキルエーテル（例えば、トリエチレングリコールモノ−ｎ−ブチルエーテル）を添加することができる。
また、本発明方法で用いるインクジェット捺染インクは、上記成分に加えて、防腐剤を含有することが好ましい。好ましい防腐剤としては、例えば、プロキセルＣＲＬ、プロキセルＢＤＮ、プロキセルＧＸＬ、プロキセルＸＬ−２、プロキセルＩＢ、又はプロキセルＴＮなどを挙げることができる。
更に、前記捺染インクは、Ｎ−メチルピロリドン（例えば、Ｎ−メチル−２−ピロリドン）又はチオグリコールを含有することによって染料の溶解度を高くし、高濃度染料インクにも優れた吐出安定性を付与することができる。
【００３５】
更に、本発明方法で用いるインクジェット捺染インクは、上記構成成分を適宜選択して含有するが、粘度が２０℃で８．０ｍ・Ｐａ・ｓ以下、好ましくは１．５〜６．０ｍ・Ｐａ・ｓとすることが好ましい。８．０ｍ・Ｐａ・ｓ以下であれば通常の環境温度で何ら支障なくインク吐出が可能である。２０℃で８．０ｍ・Ｐａ・ｓを超えるインクは低温領域での吐出安定性が悪くなる。
【００３６】
（インクジェット捺染方法）
本発明のインクジェット捺染方法は、主に植物性繊維、動物性繊維、又はアミド系繊維からなる布帛に、インクジェットにより捺染する方法であって、それらの布帛に、後述する前処理剤による処理を実施した後、前述のインクを用いて、インクジェット印刷方式により捺染を行うものである。また、本発明によるインクジェット捺染方法は、前記インクジェット捺染インクを用いて、予め前処理を施した布帛に、吐出させたインクを付着させる工程、定着する工程、及び洗浄する工程により主に構成される。それぞれの工程には、公知の方法及び操作を利用することができる。
【００３７】
（前処理剤）
本発明のインクジェット捺染方法は、水系前処理剤によって予め処理した布帛に、インクジェット捺染インクを吐出させる工程を含む。前記水系前処理剤は、少なくとも、糊剤、アルカリ剤、及びヒドロトロピー剤を含むことが好ましい。また、前記の通り、前処理剤が還元防止剤を含有することもできる。更に、印捺濃度を向上させるために、シリカを含有していてもよい。
【００３８】
（糊剤）
本発明方法で用いる前処理剤は、糊剤を含有することができる。その糊剤は、インク定着、及び滲み防止に有効である。糊剤としては、例えば、グアー、ローカストビーン等の天然ガム類、澱粉類、アルギン酸ソーダ、ふのり等の海草類、ペクチン酸等の植物皮類、メチル繊維素、エチル繊維素、ヒドロキシエチルセルロース、カルボキシメチルセルロース等の繊維素誘導体、焙焼澱粉、アルファ澱粉、カルボキシメチル澱粉、カルボキシエチル澱粉、ヒドロキシエチル澱粉等の加工澱粉、シラツガム系、ローストビーンガム系等の加工天然ガム、アルギン誘導体、あるいは、ポリビニールアルコール、ポリアクリル酸エステル等の合成糊、エマルジョン等が用いられる。特に使用する反応染料との染着性が乏しい糊剤が好適に用いられる。糊剤の含有量は、前処理剤の全重量に対して、固形分換算で０．５〜２０重量％が望ましい。糊剤の含有量が０．５重量％未満だと、インクが充分に定着せず、滲みが発生することがあり、２０重量％を超えると、高粘度ゆえに前処理剤が布帛全体に行き渡らず、印捺班を起こすことがある。
【００３９】
（アルカリ剤）
本発明方法で用いる前処理剤は、アルカリ剤を含有することができる。そのアルカリ剤は、インクジェット反応染料インクの定着反応速度向上に有効である。本発明方法で用いる前処理剤に含有されるアルカリ剤としては、好適には、ナトリウム灰、水酸化ナトリウム、第三リン酸ナトリウム、又は酢酸ナトリウム等を挙げることができ、特に好適には重炭酸ナトリウムを挙げることができる。また、定着時に反応染料の反応を促進する機能があればこれらのアルカリ剤に限らずに使用することができる。アルカリ剤の含有量は、前処理剤の全重量に対して、固形分換算で、好ましくは０．５〜１０重量％、より好ましくは２〜６重量％である。０．５重量％未満になると、インクの定着反応速度が遅くなって濃度不足となることがあり、１０重量％を超えると、絹等の動物性繊維を黄変させることがある。
【００４０】
（ヒドロトロピー剤）
本発明方法で用いる前処理剤は、ヒドロトロピー剤を含有することができ、そのヒドロトロピー剤は、蒸熱効率を向上させるのに有効である。ヒドロトロピー剤としては、尿素、ジメチル尿素、チオ尿素、モノメチルチオ尿素、又はジメチルチオ尿素等のアルキル尿素を挙げることができる。ヒドロトロピー剤を含有することにより印捺濃度を更に向上することができる。またこれらのヒドロトロピー剤は、尿素又はアルキル尿素とチオ尿素とを組み合わせて添加すると合計の含有量を減らすことができる。ヒドロトロピー剤は、前処理剤処方後の安定性向上、パディング布表面状態の安定化に効果がある。また、チオ尿素は特に均染性向上に有効である。ヒドロトロピー剤の含有量はインクとのマッチングで決定されるが、前処理剤の全重量に対して、好ましくは５〜２０重量％、より好ましくは７〜１５重量％である。ヒドロトロピー剤の含有量が５重量％未満だと、効果が少なくなり、２０重量％を超えると、滲みの原因となることがある。
【００４１】
（水）
本発明方法で用いる前処理剤に含まれる水は、特に制限されない。例えば、地下水、又は水道水等が使用可能である。好ましくは、限外濾過、又は蒸留等で作成した純水が用いられる。また、予め紫外線照射等で滅菌処理することも好ましい。
【００４２】
（還元防止剤）
本発明方法で用いる前処理剤が還元防止剤を含有することもでき、インクジェット捺染インクに含有させた場合と同様に、印捺斑防止、印捺濃度・色相の再現性向上に有効である。前処理剤が還元防止剤を含有すると、保存性向上に有効である。予め前処理剤中に還元防止剤を入れることで、インクジェット捺染インクが布帛上で蒸熱されて、染まる際に起こる斑を防止することができる。特に、捺染インクが複数染料で構成されている場合には、低濃度領域で色相が変化してしまうことがあるが、還元防止剤によりこのような不具合も防止することができる。
還元防止剤を含有する前処理剤で処理した布帛に、還元防止剤を含有するインクジェット捺染インクで捺染すると、双方の還元防止効果が作用して、色再現性の極めて優れた捺染物を得ることができる。
【００４３】
また、還元防止剤を含有した前処理剤で処理された布帛は、保存安定性に優れる。例えば、長期間、高温及び多湿下に置かれた後も、色再現性が劣化することは少ない。前処理剤における還元防止剤の量は、前処理剤液に対して、好ましくは１５重量％以下、更に好適には１〜８重量％である。還元防止剤の含有量が１５重量％を超えると、前処理を行った布から粉体の還元防止剤が析出することがある。
【００４４】
（シリカ）
本発明方法で用いる前処理剤は、シリカを含有することができ、そのシリカは発色性向上に有効である。シリカとしては、好適には表面が水酸基で覆われているものがよい。水酸基は水に対して強い親和力をもつので、反応インクの定着効率を向上させることができる。また、シリカと尿素とを組み合わせることで、相乗効果が働き、この発色性が著しく向上する。シリカの含有量は、前処理剤液に対して、好ましくは０．５〜８重量％である。０．５重量％未満ではマゼンタ色での発色効果が少なくなり、また８重量％を超えるとマゼンタ印捺部分で色むらが発生しやすくなる。更に、シアン、ブルーでは発色濃度低下が起こる。更にまた、シリカが布帛から離れやすくなり、インクジェット吐出不良が起こりやすくなる。
【００４５】
特に、シリカ含有前処理剤で処理した布帛に対して、本発明方法によって、シアンインク又はブルーインクの少なくとも一つ及びマゼンタインクを用いて印捺する際は、カラーバランスの点からもシリカの含有量が０．５〜８％であることが望ましい。
【００４６】
シリカの平均粒径は、好ましくは１０μｍ以下である。粒径が大きければ添加量に対する表面積が小さくなり、発色効果が薄れてくる。
【００４７】
（その他の添加物）
また、本発明方法で用いる前処理剤は、上記成分に加えて、諸性能を改善するために添加剤を含有することができる。そのような添加剤の例としては、防腐剤、又はキレート剤（金属封鎖剤）を挙げることができる。防腐剤の好ましい例としては、プロキセルＣＲＬ、プロキセルＢＤＮ、プロキセルＧＸＬ、プロキセルＸＬ−２、プロキセルＩＢ、又はプロキセルＴＮなどを挙げることができる。防腐剤は、前処理液そのものを安定化させるばかりではなく、パディング乾燥後の前処理剤の安定性にも有効である。
また、キレート剤（金属封鎖剤）は、布帛上の重金属をトラップし、染め斑防止に有効である。キレート剤としては、エチレンジアミン四酢酸塩、ニトリロトリ酢酸塩、ヘキサメタリン酸塩、ピロリン酸塩、又はメタリン酸塩等が好適である。また、ＢＡＳＦ社から市販されているＴＲＩＬＯＮ  ＴＡ、ＤＥＫＯＬ  ＳＮ、Ｂｅｎｋｉｅｓｅｄ社から市販されているＣａｌｇｏｎ  Ｔは生分解性に優れており環境面で好適である。
【００４８】
（前処理方法）
本発明方法において、前記の前処理剤を布帛に付着させる方法としては、常法通り、コーティング又はパディング法が望ましい。例えば、パディング時のピックアップ率は、布帛の厚さ、繊維の太さ等で適宜決めることができ、５０％以上が望ましく、更に好適には６５％以上である。
【００４９】
（布帛）
本発明方法によって捺染することにできる布帛は、植物性繊維、動物性繊維、アミド系繊維からなる布帛又は少なくともこれらの繊維の一つを含む混紡からなる布帛である。好ましくは、セルロース系繊維、又はアミド系繊維からなる布帛である。好適に使用されるのは、木綿、麻、羊毛、絹、ビスコスレーヨン、キュプラレーヨン、ポリノジック、ビニロン、又はナイロン等の繊維からなる布帛である。
【００５０】
（定着）
前記の前処理剤で処理された布帛は、本発明のインクジェット方法によって、前記の捺染インクによって印捺された後、高熱又は高熱の蒸気により定着される。定着条件は、例えば、セルロース系布帛では、９５〜１０５℃にて飽和蒸気近辺で、４〜１２分間処理するのが好ましい。また、絹や羊毛等のアミド系繊維では、９５〜１０５℃にて、飽和蒸気近辺で、２０〜４０分間処理するのが好ましい。
【００５１】
（吐出ヘッド）
本発明方法で用いるインクジェット捺染方法は、サーマル方式、コンテティニュアス方式、又はピエゾ方式などの任意のインクジェット方式に適用することができるが、好適にはピエゾ振動子方式である。
【００５２】
本発明方法で用いる前記のインクジェット捺染インクをピエゾ振動子型インクジェットプリントヘッドに充填して吐出する際には、このプリントヘッドのノズルプレート表層部分に撥インク処理を施してあることが望ましい。撥インク処理を施すことにより、インクの飛行曲がりが発生しにくくなり、布帛上に再現性の優れた所望の画像を印捺することができる。この飛行曲がり防止効果は、前記の捺染インクに１，２−ヘキサンジオールを添加することで著しく向上させることができる。
【００５３】
また、撥インク処理は、ノズル孔内面にも施すことが好ましい。内面に施すことにより、インクメニスカス位置が安定し、更に吐出安定性が向上する。また、ノズルプレート表面にインクが出にくくなり、ノズル表面の撥インク性を、より長時間維持することができる。
【００５４】
ノズルプレートには、所望の口径を有する孔を設けることができる。ノズルプレートの構成材料としては、金属、セラミックス、シリコン、硝子、又はプラスチック等を挙げることができ、好ましくはチタン、クロム、鉄、コバルト、ニッケル、銅、亜鉛、錫、又は金等の単一材、若しくはニッケル−リン合金、錫−銅−リン合金、銅−亜鉛合金、又はステンレス鋼等の合金や、ポリカーボネート、ポリサルフォン、アクリルニトリル−ブタジエン−スチレン共重合体、ポリエチレンテレフタレート、ポリサルフォン、又は各種の感光性樹脂で形成されていることが望ましい。
【００５５】
これらの材料表面を撥インク処理する方法は、特に限定されないが、例えば、ニッケルイオンと撥水性高分子樹脂粒子を電荷により分散させた電解液中に浸漬し、電解液を攪拌しながら浸漬されているノズルプレート表面に共析メッキする方法が好ましい。この共析メッキに使用する撥水性高分子樹脂材料としては、ポリテトラフルオロエチレン、ポリパーフルオロアルコキシブタジエン、ポリフルオロビニリデン、ポリフルオロビニル、又はポリジパーフルオロアルキルフマレート等の樹脂を単独に又は混合して用いることが好適である。また、金属材料としては、ニッケルに限定する必要はなく、例えば銅、銀、錫、又は亜鉛等を適宜選択することができる。好ましくは、ニッケル、ニッケル−コバルト合金、又はニッケル−ホウ素合金等のように、表面硬度が大きく、対摩耗性に優れる材料が適している。
【実施例】
【００５６】
以下、実施例によって本発明を具体的に説明するが、これらは本発明の範囲を限定するものではない。
【００５７】
＜実施例１＞インク−１の調製
以下の組成のインク−１を以下の手順で調製した。
１１０ｍＬ容サンプル瓶中へ、水３８ｇを入れ、マグネチックスターラーで攪拌しながら、メタニトロベンゼンスルホン酸ナトリウム３ｇ、５重量％リン酸系緩衝剤１０ｇ、界面活性剤（サーフィノール４６５）の１０重量％水溶液１０ｇ、防腐剤（プロキセルＸＬ２）の１０重量％水溶液２．５ｇ、及びキレート剤（ＥＤＴＡ−２Ｎａ）の１重量％水溶液１ｇを添加した。更に、Ｃ．Ｉ．リアクティブブルー１７６（８．５ｇ）、Ｃ．Ｉ．リアクティブレッド３（１．３ｇ）、及びＣ．Ｉ．リアクティブイエロー１２（０．７ｇ）を添加し、マグネチックスターラーで染料が溶解するまで撹拌した。更に、１，２−プロピレングリコール２０ｇ、及びトリエチレングリコールモノ−ｎ−ブチルエーテル５ｇを添加した。添加後、攪拌を１０分間続けてインク−１を得た。なお、以下のインク組成において、水の残量とは、合計で１００ｇにする量を意味する。
【００５８】
インク−１の組成
Ｃ．Ｉ．リアクティブブルー１７６                      ８．５重量％
Ｃ．Ｉ．リアクティブレッド３                          １．３重量％
Ｃ．Ｉ．リアクティブイエロー１２                      ０．７重量％
１，２−プロピレングリコール                            ２０重量％
トリエチレングリコールモノ−ｎ−ブチルエーテル            ５重量％
メタニトロベンゼンスルホン酸ナトリウム                    ３重量％
サーフィノール４６５                                  １．０重量％
プロキセルＸＬ２                                    ０．２５重量％
ＥＤＴＡ−２Ｎａ                                    ０．０１重量％
リン酸系緩衝剤                                        ０．５重量％
水                                                            残量
【００５９】
＜実施例２＞インク−２の調製
また以下の組成からなるインク−２を、実施例１と同様の操作によって調製した。
【００６０】
インク−２の組成
Ｃ．Ｉ．リアクティブブルー１７６                          ９重量％
メタニトロベンゼンスルホン酸ナトリウム                    １重量％
１，２−プロピレングリコール                            １３重量％
１，２−ヘキサンジオール                                  ５重量％
ジエチレングリコールモノ−ｎ−ブチルエーテル          ９．５重量％
サーフィノールＳＴＧ                                  ０．５重量％
プロキセルＣＲＬ                                      ０．２重量％
ＥＤＴＡ−２Ｎａ                                    ０．０２重量％
リン酸系緩衝剤                                        ０．５重量％
水                                                            残量
【００６１】
＜比較例１＞インク−３の調製
メタニトロベンゼンスルホン酸ナトリウムを用いないことを除いて、実施例１と同様の操作によりインク−３を調製した。
【００６２】
＜比較例２）インク−４の調製
メタニトロベンゼンスルホン酸ナトリウムを用いないことを除いて、実施例２と同様の操作によりインク−４を調製した。
【００６３】
＜実施例３＞前処理剤−１の調製
１００ｍＬ容コニカルビーカー中にアルギン酸ナトリウム（中粘度品）１ｇ、尿素１０ｇ、及び重炭酸ナトリウム４ｇを入れ、スパチュラでかき混ぜて粉末（粉末１）を得た。次に、２００ｍＬ容コニカルビーカー中に水１００ｍＬを入れて、マグネチックスターラーで攪拌しながら前記の粉末１を入れ、常温下で粉末１を溶解させた。この溶液をろ過し、前処理剤−１とした。
【００６４】
＜実施例４＞前処理剤−２の調製
前処理剤−２
１００ｍＬ容コニカルビーカー中にエーテル化カルボキシルメチルセルロース０．５ｇ、尿素１０ｇ、及びナトリウム灰３ｇを入れ、スパチュラでかき混ぜて粉末（粉末２）を得た。次に、２００ｍＬ容コニカルビーカー中に水１００ｍＬを入れ、マグネチックスターラーで攪拌しながら前記粉末２を入れ、常温下で粉末２を溶解させた。この溶液をろ過し、前処理剤−２とした。
【００６５】
＜実施例５＞捺染処理
（１）パディング
前処理剤のパディングは、パディング機（ＨＶＦ３５０；マチス社製）を用いて常温下で行った。パディング用の布帛として、綿ブロードを用いた。
予め、２１０ｍｍ×３１５ｍｍに切った布帛を、圧力２ｂａｒ、スピード２〜３ｍ／分、及び絞り率約７０％の条件下でパディングした。
【００６６】
（２）インクジェット印捺
インクジェットプリンタ（ＭＪ９３０Ｃ；セイコーエプソン株式会社製）に実施例１及び２で調製した本発明方法で用いるインクジェット捺染インク、並びに、比較例１及び２で調製した比較用インクを充填し、前記実施例５（１）で前処理した綿ブロードに対してインクジェット印捺を行った。
【００６７】
（３）後処理
実施例５（２）で印捺した布帛を以下の通り定着した。
スチーマー（スチーマーＤＨｅ型；マチス社製）を用いて蒸熱定着した。蒸熱条件は以下の３通りを用いた。
蒸熱条件（Ａ）：１０２℃及び飽和蒸気圧にて８分間処理
蒸熱条件（Ｂ）：１０２℃及び飽和蒸気圧にて１０分間処理
蒸熱条件（Ｃ）：１０７℃及び飽和蒸気圧にて８分間処理
その後、洗浄を行った。布帛を水道水で揉み洗いし、徐々に温水を追加していった。その後、アニオン活性剤入れた沸騰水中に、時々撹拌しながら１５分間浸けた。
更に、洗浄液中に水道水を入れながら手揉み洗いをした。洗浄布にアイロンを掛け、捺染布を得た。
【００６８】
〔物性評価１〕色再現性評価試験
実施例５で得られた印捺布の色相を目視検査した。
評価は標準定着条件である前記蒸熱条件（Ａ）から前記蒸熱条件（Ｂ）又は前記蒸熱条件（Ｃ）に変化させた場合にどの程度色相の変化があるかで判定した。結果を以下の表１に示す。
【００６９】
【表１】
2004162247.tif 000002
【００７０】
表１から明らかなとおり、インク中に還元防止剤であるメタニトロベンゼンスルホン酸ナトリウムが含まれていない場合（比較例１及び２）には、蒸熱条件を変えると、色目及び濃度が変化した。一方、メタニトロベンゼンスルホン酸ナトリウムを添加したインク（実施例１及び２）では、蒸熱条件が変わっても印捺品位は全く変化せず、影響を受けなかった。この結果は、還元防止剤を加えたインクを用いることにより、色再現性に優れた捺染生成物が得られることを示している。
【００７１】
＜実施例６＞前処理剤−３の調製
パラニトロベンゼンスルホン酸ナトリウム７ｇを用いることを除いて、実施例３と同様の操作により、前処理剤−３を調製した。
【００７２】
〔物性評価２〕色再現性評価試験
実施例３で調製した前処理剤−１と実施例６で調製した前処理剤−３を用いて、実施例５と同様に綿ブロードに対してパディングを実施した。次に、パディングした綿ブロード上に、実施例１で調製したインク−１を印捺し、実施例５（３）と同様の方法で後処理を行い、定着させた。蒸熱条件は以下の２通りを用いた。
蒸熱条件（Ａ）：１０２℃及び飽和蒸気圧にて８分間処理
蒸熱条件（Ｄ）：１０７℃及び飽和蒸気圧にて１０分間処理
評価は標準定着条件である前記蒸熱条件（Ａ）から前記蒸熱条件（Ｄ）に変化させた場合にどの程度色相の変化があるかで判定した。結果を以下の表２に示す。
【００７３】
【表２】
2004162247.tif 000003
【００７４】
表２から明らかなとおり、前処理剤及びインクの両方に還元防止剤を添加した組み合わせ（実施例１及び実施例６）では、蒸熱条件（Ｄ）でも印捺再現性が確保された。一方、インクのみに還元防止剤を添加し、前処理剤には還元防止剤を添加しなかった組み合わせ（実施例１及び実施例３）では、表１及び表２に示した通り、蒸熱条件（Ｃ）までは良好な再現性を示したが、蒸熱条件（Ｄ）では僅かながら色目が変化してしまった。
【００７５】
表１及び表２より、還元防止剤を含有するインクは、還元防止剤を含有しないインクと比べ、印捺色の再現性が優れていることが分かると共に、更に、インク中及び前処理剤中に共に還元防止剤を含有させると、印捺した場合に、その色再現性が更に向上することが分かる。
【００７６】
＜実施例７＞前処理剤−４の調製
１００ｍＬ容コニカルビーカー中に、アルギン酸ナトリウム（中粘度品）１ｇ、重炭酸ナトリウム４ｇ、尿素１０ｇ、メタニトロベンゼンスルホン酸ナトリウム５ｇ、及びシリカ２ｇを入れ、スパチュラでかき混ぜて粉末（粉末３）を得た。次に、２００ｍＬ容コニカルビーカー中に水１００ｍＬを入れてマグネチックスターラーで攪拌しながら前記の粉末３を徐々に入れ、前処理剤−４を調製した。
使用したシリカは、表面水酸基処理済みで、平均粒径３μｍのシリカであった。
【００７７】
＜実施例８＞インク−４の調製
以下の組成のインク−４を以下の手順で調製した。
１１０ｍＬ容サンプル瓶中へ、４０℃の水５２ｇを入れマグネチックスターラーで攪拌しながら、界面活性剤（サーフィノール４６５）の１０重量％水溶液１０ｇ、防腐剤（プロキセルＸＬ２）の１０重量％水溶液２．５ｇ、及びキレート剤（ＥＤＴＡ−２Ｎａ）の１重量％水溶液０．５ｇを添加した。更に、Ｃ．Ｉ．リアクティブブルー１７６（８．５ｇ）、Ｃ．Ｉ．リアクティブレッド３１（１．３ｇ）、及びＣ．Ｉ．リアクティブイエロー８６（０．７ｇ）をマグネチックスターラーで染料が溶解するまで撹拌した。更にジエチレングリコール１０ｇ、プロピレングリコール１０ｇ、及びトリエチレングリコールモノ−ｎ−ブチルエーテル５ｇを添加した。添加後、攪拌を１０分間続けインクとした。なお、以下のインク組成において、水の残量とは、全体で１００ｇとなるための水の量を意味する。
【００７８】
Ｃ．Ｉ．リアクティブブルー１７６                      ８．５重量％
Ｃ．Ｉ．リアクティブレッド３１                        １．３重量％
Ｃ．Ｉ．リアクティブイエロー８６                      ０．７重量％
ジエチレングリコール                                    １０重量％
プロピレングリコール                                    １０重量％
ジエチレングリコールモノ−ｎ−ブチルエーテル              ５重量％
サーフィノール４６５                                  １．０重量％
プロキセルＸＬ２                                    ０．２５重量％
ＥＤＴＡ−２Ｎａ                                  ０．００５重量％
リン酸系緩衝剤                                      ０．０５重量％
水                                                            残量
【００７９】
＜実施例９＞インク−５の調製
以下の組成のインクを、実施例８と同様にして調製した。
Ｃ．Ｉ．リアクティブレッド１２                            ９重量％
ジエチレングリコール                                    １３重量％
トリエチレングリコールモノ−ｎ−ブチルエーテル        ９．５重量％
Ｎ−メチル−２−ピロリドン                                ５重量％
サーフィノールＳＴＧ                                  ０．５重量％
プロキセルＣＲＬ                                      ０．２重量％
ＥＤＴＡ−２Ｎａ                                    ０．０１重量％
リン酸系緩衝剤                                      ０．０５重量％
水                                                            残量
【００８０】
＜実施例１０＞インク−６の調製
以下の組成のインクを、実施例９と同様にして調製した。
Ｃ．Ｉ．リアクティブブルー４１                            ９重量％
プロピレングリコール                                    １３重量％
トリエチレングリコールモノ−ｎ−ブチルエーテル        ９．５重量％
チオジグリコール                                          ５重量％
サーフィノールＳＴＧ                                  ０．５重量％
プロキセルＣＲＬ                                      ０．２重量％
デコールＳＮ                                        ０．０１重量％
リン酸系緩衝剤                                      ０．０５重量％
水                                                            残量
【００８１】
＜実施例１１＞捺染処理
（１）パディング
前記実施例７で調製した前処理剤−４によるパディングは、パディング機（ＨＶＦ３５０；マチス社製）を用いて６０℃にて行った。パディング用の布帛として、綿ブロードを用いた。
予め、２１０ｍｍ×３１５ｍｍに切った布帛を、圧力２ｂａｒ、スピード２〜３ｍ／分、及び絞り率約７０％の条件下でパディングした。
【００８２】
（２）インクジェット印捺
インクジェットプリンタ（ＭＪ８０００Ｃ；セイコーエプソン株式会社製）に実施例８〜１０で調製した本発明方法で用いるインクジェット捺染インクを充填し、前記実施例１１（１）で前処理した綿ブロードに対してインクジェット印捺を行った。
【００８３】
（３）後処理
実施例１１（２）で印捺した布帛を以下の通り定着した。
スチーマー（スチーマーＤＨｅ型；マチス社製）を用いて蒸熱定着した。蒸熱条件は以下の通りであった。
蒸熱条件（Ａ）：１０２℃及び飽和蒸気圧にて８分間処理
その後、洗浄を行った。布帛を水道水で揉み洗いし、徐々に温水を追加していった。その後、アニオン活性剤入れた沸騰水中に、時々撹拌しながら１５分間浸けた。
更に、洗浄液中に水道水を入れながら手揉み洗いをした。洗浄布にアイロンを掛け、捺染布を得た。
【００８４】
〔物性評価３〕印捺評価試験
前記実施例１１で得られた捺染布帛に関して光学濃度を測定した。印捺は各々３回行った。結果を表３に示す。
【００８５】
【表３】
2004162247.tif 000004
【産業上の利用可能性】
【００８６】
本発明方法は、布帛に対してインクジェット記録方式によって捺染を実施する際に利用することができ、更に、本発明によるインクジェット捺染インク及び前処理剤は、そのインクジェット捺染方法を実施する際に利用することができる。